【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  ゼオライトＮＵ−８６、ＮＵ−８７およびＥＵ−１からなるグループの少なくとも１つのゼオライトから少なくとも部分的に構成された少なくとも１つの耐火性無機酸化物を含む触媒の存在の下で、還元剤によって、超化学量論的な酸化性の強いガス混合物媒体中で、窒素酸化物を窒素分子に還元することを特徴とする、酸化媒体中の窒素酸化物を減少させる方法。
【請求項２】  触媒が、さらに、遷移金属のVIＢ、VIIＢ、VIIIおよびＩＢ族に属する少なくとも１つの元素（Ａ）を含むことを特徴とする請求項１記載の方法。
【請求項３】  触媒が、さらに、貴金属のVIII族の少なくとも１つの元素（Ｂ）を含むことを特徴とする請求項１〜２のうちのいずれか１項に記載の方法。
【請求項４】  触媒が、さらに、アルカリ土類のIIＡ族および／または希土類の IIIＢ族に属する少なくとも１つの元素（Ｃ）を含むことを特徴とする請求項１〜３のうちのいずれか１項に記載の方法。
【請求項５】  触媒の組成が、５５０℃で４時間カ焼した製品に対する重量％で表現して、
ＮＵ−８６、ＮＵ−８７、ＥＵ−１からなるグループの少なくとも１つのゼオライトから少なくとも部分的に構成された少なくとも１つの耐火性無機酸化物５５％〜１００％、
酸化物で表現して、遷移金属のVIＢ、 VIIＢ、VIIIおよびＩＢ族に属する少なくとも１つの元素（Ａ）０〜２０％、
貴金属のVIII族の少なくとも１つの元素（Ｂ）０〜５％、
酸化物で表現して、アルカリ土類のIIＡ族および／または希土類のIIIＢ族に属する少なくとも１つの元素（Ｃ）０〜２０％であることを特徴とする請求項１〜４のうちのいずれか１項に記載の方法。
【請求項６】  触媒の活性相を構成する耐火性無機酸化物全体の重量に対するゼオライトＮＵ−８６またはＮＵ−８７またはＥＵ−１の重量が、５０〜１００％、好ましくは、８０〜１００％であることを特徴とする請求項１〜６のうちのいずれか１項に記載の方法。
【請求項７】  触媒に含まれる耐火性無機酸化物は、ゼオライトＮＵ−８６、ＮＵ−８６またはＥＵ−１、アルミナ、シリカ、シリカ・アルミナ、酸化チタン、酸化ジルコニウム、混合酸化物または少なくとも２つの上記酸化物の固溶体または少なくとも２つの上記化合物の混合物から選択されることを特徴とする請求項１〜６のうちのいずれか１項に記載の方法。
【請求項８】  触媒に含まれる元素（Ａ）は、銅、ニッケル、コバルト、鉄、マンガン、クロム、モリブデンまたは少なくとも２つの上記元素の混合物から選択されることを特徴とする請求項１〜７のうちのいずれか１項に記載の方法。
【請求項９】  元素（Ｂ）は、白金、ロジウム、ルテニウム、イリジウム、パラジウムまたは少なくとも２つの上記元素の混合物から選択されることを特徴とする請求項１〜８のうちのいずれか１項に記載の方法。
【請求項１０】  元素（Ｃ）は、カルシウム、バリウム、ストロンチウム、ランタン、セリウムまたは少なくとも２つの上記元素の混合物から選択されることを特徴とする請求項１〜９のうちのいずれか１項に記載の方法。
【請求項１１】  触媒が、球体、押出体またはペレットの形であることを特徴とする請求項１〜１０のうちのいずれか１項に記載の方法。
【請求項１２】  触媒は、モノリシック基板に支持されることを特徴とする請求項１〜１１のうちのいずれか１項に記載の方法。
【請求項１３】  定置のエンジン、ディーゼルエンジン車、希薄混合物を使用するガソリン車および天然ガス（ＧＮＣ）または液化ガス（ＧＰＬ）または液体燃料で機能するタービンから放出される窒素酸化物を除去することを特徴とする請求項１〜１２のうちのいずれか１項に記載の方法。
【請求項１４】  窒素酸化物の還元を実現するために使用する還元性化合物は、一酸化炭素、水素、炭水化物、アルコール、エーテルまたは酸化された他の有機製品および、同じくエンジンまたはタービンで消費された燃料から選択することを特徴とする請求項１〜１３のうちのいずれか１項に記載の方法。
【請求項１５】  酸化剤に関して超化学量論的な媒体中における還元剤による窒素分子への窒素酸化物の還元は、１５０℃〜６００℃の温度において行われることを特徴とする請求項１〜１４のうちのいずれか１項に記載の方法。
【請求項１６】  ゼオライトＮＵ−８６、ＮＵ−８７およびＥＵ−１からなるグループの少なくとも１つのゼオライトの少なくとも一部と、遷移金属のVIＢ、 VIIＢ、VIIIおよびＩＢ族に属する少なくとも１つの元素および／または貴金属のVIII族の少なくとも１つの元素とからなる少なくとも１つの耐火性無機酸化物を含む触媒。
【請求項１７】  さらに、アルカリ土類のIIＡ族、希土類の IIIＢ族から選択された少なくとも１つの元素を含むことを特徴とする請求項１６の触媒。
【請求項１８】  活性相の組成が、５５０℃で４時間カ焼した製品に対する重量％で表現して、
ＮＵ−８６、ＮＵ−８７、ＥＵ−１からなるグループの少なくとも１つのゼオライトから少なくとも部分的に構成された少なくとも１つの耐火性無機酸化物８０％〜９９％、
酸化物で表現して、遷移金属のVIＢ、 VIIＢ、VIIIおよびＩＢ族に属する少なくとも１つの元素１〜１０％であることを特徴とする請求項１６〜１７のうちのいずれか１項に記載の触媒。
【請求項１９】  活性相の組成が、５５０℃で４時間カ焼した製品に対する重量％で表現して、
ＮＵ−８６、ＮＵ−８７、ＥＵ−１からなるグループの少なくとも１つのゼオライトから少なくとも部分的に構成された少なくとも１つの耐火性無機酸化物８７％〜９９．９％、
貴金属のVIII族に属する少なくとも１つの元素０．１〜３％であることを特徴とする請求項１６〜１７のうちのいずれか１項に記載の触媒。
【請求項２０】  さらに、酸化物で表現してアルカリ土類のIIＡ族または希土類の IIIＢ族に属する少なくとも１つの元素０．１〜１０％を含むことを特徴とする請求項１８〜１９のうちのいずれか１項に記載の触媒。
【請求項２１】  耐火性無機酸化物が、さらに、アルミナ、シリカ、シリカ・アルミナ、酸化チタン、酸化ジルコニウム、混合酸化物または少なくとも２つの上記酸化物の固溶体または少なくとも２つの上記化合物の混合物から選択された化合物を含むことを特徴とする請求項１８〜２０のうちのいずれか１項に記載の触媒。
【請求項２２】  遷移金属のVIＢ、 VIIＢ、VIIIおよびＩＢ族に属する少なくとも１つの元素が、銅、ニッケル、コバルト、鉄、マンガン、クロム、モリブデンまたは少なくとも２つの上記元素の混合物から選択されていることを特徴とする請求項１６〜２１のうちのいずれか１項に記載の方法。
【請求項２３】  遷移金属のグループに属する元素が銅であることを特徴とする請求項２２の触媒。
【請求項２４】  貴金属のVIII族に属する元素が、白金、ロジウム、ルテニウム、イリジウム、パラジウムまたは少なくとも２つの上記元素の混合物から選択されていることを特徴とする請求項１６〜２３のうちのいずれか１項に記載の触媒。
【請求項２５】  貴金属のVIII族に属する元素が、白金であることを特徴とする請求項２４の触媒。
【請求項２６】  アルカリ土類のIIＡ族または希土類の IIIＢ族に属する少なくとも１つの元素が、カルシウム、バリウム、ストロンチウム、ランタン、セリウムまたは少なくとも２つの上記元素の混合物から選択されていることを特徴とする請求項１６〜２５のうちのいずれか１項に記載の触媒。
【請求項２７】  希土類の IIIＢ族に属する元素が、ランタンであることを特徴とする請求項２６の触媒。
【請求項２８】  触媒の活性相を構成する耐火性無機酸化物全体の重量に対するゼオライトＮＵ−８６またはＮＵ−８７またはＥＵ−１の重量が、５０〜１００％、好ましくは、８０〜１００％であることを特徴とする請求項１６〜２７のうちのいずれか１項に記載の触媒。
【請求項２９】  触媒相が、球体、押出体またはペレットの形であることを特徴とする請求項１６〜２８のうちのいずれか１項に記載の触媒。
【請求項３０】  触媒相が、モノリシック基板に支持されていることを特徴とする請求項１６〜２９のうちのいずれか１項に記載の触媒。
【請求項３１】  モノリシック基板が、セラミックまたは金属からなることを特徴とする請求項３０の触媒。
【請求項３２】  請求項１６〜３１のうちのいずれか１項に記載の触媒の製造法において、担体からの触媒相の製造が、下記の単一工程：
ａ）  ゼオライトＮＵ−８６、ＮＵ−８７、ＥＵ−１からなるグループの少なくとも１つのゼオライトから構成した担体に遷移金属のVIＢ、VIIＢ、VIIIおよびＩＢ族または貴金属のVIII族の少なくとも１つの元素の少なくとも１つの前駆体を含浸する少なくとも１つの工程と、
ｂ）  場合によっては、１つまたは複数の含浸工程の前または後に、周期表のIIＡ族およびIIIＢ族に属する少なくとも１つの元素の少なくとも１つの前駆体の含浸によってアルカリ土類のIIＡ族、希土類のIIIＢ族に属する元素を添加する工程と、
ｃ）  場合によっては、各含浸工程後に酸化性、中性または還元性媒体中で２００〜７００℃の範囲の温度において熱処理を行なう工程と
を含むことを特徴とする方法。
【請求項３３】  請求項１６〜３１のうちのいずれか１項に記載の触媒の製造法において、請求項３２の各含浸工程および熱処理工程のうち１つまたは複数の工程の前または後に、モノリシック基板に少なくとも１つの耐火性無機酸化物をコーチングすることを特徴とする方法。
【請求項３４】  酸化性化合物（特に、酸素）に関して超化学量論的な放出ガス中の窒素酸化物の還元除去における請求項１６〜３１のうちのいずれか１項に記載の触媒の使用。
【請求項３５】  定置のエンジン、ディーゼルエンジン車、希薄混合物を使用するガソリン車および天然ガス（ＧＮＣ）または液化ガス（ＧＰＬ）または液体燃料で機能するタービンから放出される窒素酸化物の除去における請求項１６〜３１のうちのいずれか１項に記載の使用。
【請求項３６】  窒素酸化物の還元を実現するために使用する還元性化合物は、一酸化炭素、水素、炭水化物、アルコール、エーテルまたは酸化された他の有機製品および、同じくエンジンまたはタービンで消費された燃料から選択されることを特徴とする請求項３５の使用。